(57)【要約】      （修正有）【課題】ガラス繊維またはカーボン繊維材質のソリッド芯材とカーボン原糸とが相互交互に交差するように積層された多数のカーボン層が一体化されることによって、曲げ強度、捩れ強度を増加させ耐衝撃性を向上させて、長時間破損の虞無しで安全に使用することができる釣り竿を提供する。【解決手段】ガラス繊維またはカーボン繊維から成形され、長手方向に沿って直径が漸減するテーパ形状のソリッド芯材と、カーボン原糸が上記長手方向と３０°乃至５０°になるように上記ソリッド芯材に巻かれて積層される正方向傾斜カーボン層、及びカーボン原糸が上記正方向傾斜カーボン層のカーボン原糸と対称して上記長手方向と逆方向に３０°乃至５０°になるように上記正方向傾斜カーボン層に巻かれて積層される逆方向傾斜カーボン層からなる。【選択図】図２
2010011848.tif 000002
【特許請求の範囲】
【請求項１】
ガラス繊維またはカーボン繊維から成形され、長手方向に沿って直径が漸減するテーパ形状のソリッド芯材と、
カーボン原糸が前記長手方向と３０°乃至５０°になるように前記ソリッド芯材に巻かれて積層される正方向傾斜カーボン層と、
カーボン原糸が前記正方向傾斜カーボン層のカーボン原糸と対称して前記長手方向と逆方向に３０°乃至５０°になるように前記正方向傾斜カーボン層に巻かれて積層される逆方向傾斜カーボン層と、
を含むことを特徴とする釣り竿。
【請求項２】
前記正方向傾斜カーボン層及び逆方向傾斜カーボン層の各カーボン原糸が長手方向となす前記角度が４５°であることを特徴とする請求項１に記載の釣り竿。
【請求項３】
カーボン原糸が前記長手方向と平行した水平カーボン層と、カーボン原糸が前記長手方向と直角になる垂直カーボン層とが前記逆方向傾斜カーボン層に更に巻かれて積層されることを特徴とする請求項１または２に記載の釣り竿。
【発明の詳細な説明】
【技術分野】
【０００１】  本発明は、釣り竿に関し、より詳しくは、ガラス繊維またはカーボン繊維材質のソリッド芯材にカーボン原糸の方向が多様な角度に相互交差するようにカーボン層を積層して優れる強度と耐衝撃性を有する釣り竿に関する。
【背景技術】
【０００２】  周知の通り、従来の釣り竿は釣り竿の原材料となるカーボン原緞を成形しようとする釣り竿の規格に合せて裁断し、上記裁断されたカーボン原緞をマンドリル（ｍａｎｄｒｅｌｌ）に密着するように巻き、これを加熱炉の中で一定の時間の間加熱して上記カーボン原緞を硬化させて釣り竿形状に成形した後、マンドリルから脱型させる過程を経て製造される。【０００３】  上記釣り竿の原材料に使われるカーボン原緞は、多数のカーボン原糸がエポキシ樹脂に一定の方向に含浸されて半硬化されることによって、シートのような形態をなすようになるものであって、軽くて、弾力による反撥力が強いという長所がある反面、曲げ強度が落ちて耐衝撃性が良くないという短所がある。【０００４】  ところが、上記のような方法により製造された従来のカーボン釣り竿は、釣り竿形状に成形されるカーボン原緞が大部分釣り竿の長手方向と平行した方向に、即ちカーボン原糸が一方向を有するように成形されるため、魚が当たる時、釣り竿を持ち上げる過程で釣り竿が魚の荷重により曲げ力を受けるようになれば、長手方向に配列されたカーボン原糸が途絶えながら釣り竿が容易に折れる問題点があった。
【発明の概要】
【発明が解決しようとする課題】
【０００５】  本発明は、前述した従来の問題点を解決するために案出したものであって、本発明の目的は、ガラス繊維またはカーボン繊維材質のソリッド芯材に方向が相互交差する多数のカーボン層を積層させることによって、従来の釣り竿に比べて曲げ強度と耐衝撃性が優れる釣り竿を提供することにある。
【課題を解決するための手段】
【０００６】  前述した目的を達成するための本発明の課題解決手段として、本発明に係る釣り竿は、ガラス繊維またはカーボン繊維から成形され、長手方向に沿って直径が漸減するテーパ形状のソリッド芯材と、カーボン原糸が上記長手方向と３０°乃至５０°になるように上記ソリッド芯材に巻かれて積層される正方向傾斜カーボン層、及びカーボン原糸が上記正方向傾斜カーボン層のカーボン原糸と対称して上記長手方向と逆方向に３０°乃至５０°になるように上記正方向傾斜カーボン層に巻かれて積層される逆方向傾斜カーボン層を含むことを特徴とする。【０００７】  また、本発明に係る釣り竿は、上記正方向傾斜カーボン層及び逆方向傾斜カーボン層の各カーボン原糸が長手方向となす上記角度が４５°であることを特徴とする。【０００８】  また、本発明に係る釣り竿は、カーボン原糸が上記長手方向と平行した水平カーボン層と、カーボン原糸が上記長手方向と直角になる垂直カーボン層が上記逆方向傾斜カーボン層に更に巻かれて積層されることが好ましい。
【発明の効果】
【０００９】  本発明に係る釣り竿は、ガラス繊維またはカーボン繊維材質のソリッド芯材とカーボン原糸とが相互交互に交差するように積層された多数のカーボン層が一体化されることによって、曲げ強度、捩れ強度が増加して耐衝撃性が向上し、それによって長時間破損の虞無しで安全に使用できる効果が得られる。【００１０】  また、ソリッド芯材により釣り竿の内部が詰まっている構造であるので、中空管形態の従来のカーボン釣り竿と比較する際、魚が魚信をするか、釣られた時、微細な振動がよりよく伝えられて、非常に敏感に感知できる効果も得られる。
【図面の簡単な説明】
【００１１】
【図１】本発明の一実施形態に係る釣り竿を示す斜視図である。
【図２】図１の“Ａ”部分を拡大して各積層構造を示すように切欠した切欠斜視図である。
【発明を実施するための形態】
【００１２】  以下、添付された図面を参照しつつ本発明の好ましい実施形態を詳細に説明する。本発明を説明するに当たって、原則的に関連した公知の機能や公知の構成のように、既に当該技術分野の通常の技術者に自明な事項であって、本発明の技術的特徴を曖昧にすることができると判断される場合には、その詳細な説明を省略する。
【００１３】  図１は本発明に係る釣り竿を全体的に示す斜視図であり、図２は図１の“Ａ”部分を拡大して各カーボン層を示す切欠斜視図である。
【００１４】  前述した図面に示すように、本発明の一実施形態に従う釣り竿１はソリッド芯材１０を含む。
【００１５】  上記ソリッド芯材１０は、内部が空いておらず、ぎっしり詰まっている棒状部材であって、ガラス繊維またはカーボン繊維材質で成形され、その長手方向に沿って直径が徐々に減少するテーパ形状からなる。
【００１６】  上記ソリッド芯材１０をガラス繊維で成形すれば、曲げ性が良いし、価格が安い反面、重さが重くなり、カーボン繊維で成形すれば、弾性が良いし、より軽い反面、価格がもう少し高くなる。
【００１７】  このような上記ソリッド芯材１０には、カーボン原緞が巻かれて正方向傾斜カーボン層２０と逆方向傾斜カーボン層３０とが順次に積層される。
【００１８】  前述したように、カーボン原緞は多数のカーボン原糸が一定の方向にエポキシ樹脂含浸されて半硬化されることによって、シートのような形態をなすようになるが、したがってカーボン原緞を上記ソリッド芯材１０にどの方向に巻いて硬化させるかによって、カーボン原糸の方向が決定される。
【００１９】  上記正方向傾斜カーボン層２０は、上記ソリッド芯材１０にカーボン原緞を巻き、かつカーボン原糸２０ａが上記ソリッド芯材１０の長手方向に対し、略３０°乃至５０°の角に傾斜するように上記カーボン原緞が上記ソリッド芯材１０に巻かれて硬化されたカーボン層である。
【００２０】  上記逆方向傾斜カーボン層３０は、上記正方向傾斜カーボン層２０の上に上記正方向傾斜カーボン層２０とは逆方向に巻かれて硬化されたカーボン層である。
【００２１】  即ち、上記逆方向傾斜カーボン層３０は、カーボン原糸３０ａが上記正方向傾斜カーボン層２０のカーボン原糸２０ａとは上記ソリッド芯材１０の長手方向を基準に対称されて逆方向に略３０°乃至５０°の角度に傾斜するようにカーボン原緞が上記正方向傾斜カーボン層２０の上に巻かれて硬化されるものである。
【００２２】  したがって、正方向傾斜カーボン層２０のカーボン原糸２０ａと逆方向傾斜カーボン層３０のカーボン原糸３０ａとは、相互交差するように交互に巻かれることによって、釣り竿がどの方向に力を受けて曲がっても、引張力と圧縮力を相互相殺させて強い曲げ強度を有することになり、容易に折れることが防止できるようになる。
【００２３】  この際、上記正方向傾斜カーボン層２０のカーボン原糸２０ａと逆方向傾斜カーボン層３０のカーボン原糸３０ａの長手方向に対する角度は、加えられる外力の作用方向に関わらず、一定の強度が維持できるように対称で、かつ同一な角度に巻かれることが好ましいが、即ち、正方向傾斜カーボン層２０のカーボン原糸２０ａが上記角度範囲のうち、３０°の角度に巻かれると、同一に逆方向傾斜カーボン層３０のカーボン原糸３０ａも方向のみ反対であり、同一な角度（即ち、３０°）に巻かれることが好ましい。
【００２４】  そして、上記正方向傾斜カーボン層２０のカーボン原糸２０ａと逆方向傾斜カーボン層３０のカーボン原糸３０ａは、上記角度範囲の中でも長手方向に対して各々正方向と逆方向に４５°の角度を持つことが最も好ましいが、このような角度に巻かれると、正方向傾斜カーボン層２０のカーボン原糸２０ａと逆方向傾斜カーボン層３０のカーボン原糸３０ａとは、相互間になす角度が９０°をなして垂直に交差するようになるので、曲げ強度が最も優れる。
【００２５】  一方、上記のように、相互カーボン原糸２０ａ、３０ａが交差するように積層された正方向傾斜カーボン層２０と逆方向傾斜カーボン層３０の上には、追加的にカーボン原糸の方向が異なるカーボン層を更に積層することが好ましい。
【００２６】  即ち、上記長手方向に対し、カーボン原糸４０ａが平行するように巻かれて硬化される水平カーボン層４０とカーボン原糸５０ａとが上記長手方向に対して直角になるように巻かれて硬化される垂直カーボン層５０が逆方向傾斜カーボン層３０の上に更に積層される。
【００２７】  上記水平カーボン層４０のカーボン原糸４０ａと垂直カーボン層５０のカーボン原糸５０ａとは相互間に垂直に交差するようになり、これによって、長手方向に対し、４つの方向性を持つカーボン原糸２０ａ、３０ａ、４０ａ、５０ａが交差するように積層される。
【００２８】  そして、上記の全てのカーボン層２０、３０、４０、５０は、上記ソリッド芯材１０の後端から先端まで全部分に亘って積層されることが好ましい。
【００２９】  前述したような構成からなる本発明に係る釣り竿の製造方法を以下に説明すれば、次の通りである。
【００３０】  まず、ガラス繊維またはカーボン繊維を加工してテーパ形状のソリッド芯材１０を成形する。上記ソリッド芯材１０は、ガラス繊維またはカーボン繊維をエポキシ樹脂のような粘着性の合成樹脂に浸漬させた状態で釣り竿の規格に適した直径に設定されたノズル管を通過させ、加熱手段を通じて合成樹脂を硬化させることによって、棒状の形態で形成され、これを長手方向にテーパするように研磨することにより加工成形される。
【００３１】  上記成形されたソリッド芯材１０にエポキシ樹脂を塗布した後、カーボン原糸２０ａの方向がソリッド芯材１０の長手方向に対し、前述したような角度を持つように裁断されたカーボン原緞をソリッド芯材１０に巻いて正方向傾斜カーボン層２０を形成する。
【００３２】  そして、上記正方向傾斜カーボン層２０の上にエポキシ樹脂を塗布した後、カーボン原糸３０ａの方向が上記正方向傾斜カーボン層２０のカーボン原糸２０ａとは対称になるようにカーボン原緞を逆方向に巻いて逆方向傾斜カーボン層３０を形成する。
【００３３】  そして、同一な方法によりカーボン原糸４０ａ、５０ａの方向が長手方向に対し、水平または垂直になるようにカーボン原緞を巻いて水平カーボン層４０と垂直カーボン層５０を形成させる。
【００３４】  上記において、各カーボン層２０、３０、４０、５０の形成のためにカーボン原緞を巻くことは、上下圧着板の間でソリッド芯材１０を回転させる通常の方法を使用することができる。
【００３５】  そして、上記ソリッド芯材１０に各カーボン層２０、３０、４０、５０が巻かれて形成されれば、通常の加熱硬化工程により加熱炉で一定時間加熱して、カーボン原緞に含浸されたエポキシ樹脂を硬化させることによって、ソリッド芯材１０と各カーボン層２０、３０、４０、５０が一体で積層された釣り竿が製造される。
【産業上の利用可能性】
【００３６】  このように、本発明に係る釣り竿は、ガラス繊維またはカーボン繊維材質のソリッド芯材１０にカーボン原糸方向が相互交差する多数のカーボン層２０、３０、４０、５０が積層された構造からなるので、従来のカーボン原糸が一方向を持つ釣り竿に比べて強度及び耐衝撃性が非常に優れて、長時間破損される虞無しで使用することができる。【００３７】  以上、本発明に係る釣り竿を説明したが、本発明の技術的範囲は前述した実施形態に記載された内容に限定されるのではなく、該当技術分野の通常の知識を有する者により修正または変更された等価の構成は、本発明の技術的思想の範囲から外れないものであるということができる。
【符号の説明】
【００３８】１０    ソリッド芯材
２０    正方向傾斜カーボン層
３０    逆方向傾斜カーボン層
４０    水平カーボン層
５０    垂直カーボン層
【図１】
2010011848.tif 000003
【図２】
2010011848.tif 000004